(57)【要約】【課題】非浸透媒体及び浸透媒体を問わず多様な記録媒体に対して、画像が形成可能な記録装置を提供すること。【解決手段】例えば中間転写ドラム１０と、中間転写ドラム１０上に外部からの刺激（エネルギー）により硬化可能な樹脂を含む硬化性溶液１２Ａを供給して硬化性溶液１２Ａにより形成された被硬化層１２Ｂを形成する溶液供給装置１２と、被硬化層１２Ｂ上にインク滴１４Ａを吐出し画像Ｔを形成するインクジェット記録ヘッド１４と、記録媒体Ｐを中間転写ドラム１０と重ね合わせ、圧力を加えることにより記録媒体Ｐ上に画像Ｔが形成された被硬化層１２Ｂを転写する転写装置１６と、記録媒体Ｐ上に転写された被硬化層１２Ｂを硬化する刺激を供給する刺激供給装置１８と、を含んで構成させる。また、中間転写ドラムの代わりに中間転写ベルトを適用してもよい。【選択図】図１
2008068429.tif 000002
【特許請求の範囲】
【請求項１】
中間転写体と、
外部からの刺激により硬化可能な樹脂を含む硬化性溶液を前記中間転写体上に供給する供給手段と、
前記中間転写体上に供給された前記硬化性溶液により形成された被硬化層に記録材を含むインクを吐出する吐出手段と、
前記インクが吐出された前記被硬化層を前記中間転写体から記録媒体に転写する転写手段と、
前記記録媒体上に転写された前記被硬化層を硬化させる刺激を供給する刺激供給手段と
を有する記録装置。
【請求項２】
前記外部からの刺激により硬化可能な樹脂が紫外線により硬化可能な紫外線硬化性樹脂であり、且つ前記刺激供給手段が前記記録媒体上に転写された前記被硬化層に紫外線を照射する紫外線照射手段である請求項１に記載の記録装置。
【請求項３】
前記外部からの刺激により硬化可能な樹脂が電子線により硬化可能な電子線硬化性樹脂であり、且つ前記刺激供給手段が前記記録媒体上に転写された前記被硬化層に電子線を照射する電子線照射手段である請求項１に記載の記録装置。
【請求項４】
前記外部からの刺激により硬化可能な樹脂が熱により硬化可能な熱硬化性樹脂であり、且つ前記刺激供給手段が前記記録媒体上に転写された前記被硬化層に熱を付与する熱付与手段である請求項１に記載の記録装置。
【請求項５】
前記中間転写体が、中間転写ベルトである請求項１乃至４のいずれか１項に記載の記録装置。
【請求項６】
前記中間転写体が、中間転写ドラムである請求項１乃至４のいずれか１項に記載の記録装置。
【請求項７】
前記インクが吐出された前記中間転写体上に供給された前記被硬化層を前記中間転写体上で半硬化させる刺激を供給する第２刺激供給手段を有する請求項１乃至６いずれか１項に記載の記録装置。
【請求項８】
前記硬化性溶液の粘度が、５ｍＰａ・ｓ〜１００００ｍＰａ・ｓである請求項１乃至７いずれか１項に記載の記録装置。
【請求項９】
前記インクの粘度が、前記硬化性溶液の粘度よりも低い請求項１乃至８のいずれか１項に記載の記録装置。
【請求項１０】
前記インクの粘度が、１．５〜３０ｍＰａ・ｓである請求項９に記載の記録装置。
【請求項１１】
前記硬化性溶液が、前記インクの成分を前記被硬化層上又は内部で固定化する成分を含む請求項１乃至１０のいずれか１項に記載の記録装置。
【発明の詳細な説明】
【技術分野】
【０００１】
本発明は、記録装置に関する。
【背景技術】
【０００２】
インクを利用した画像やデータ等を記録の一つとして、インクジェット記録方式がある。インクジェット記録方式の原理は、ノズル、スリット、或いは多孔質フィルム等から液体或いは溶融固体インクを吐出し、紙、布、フィルム等に記録を行うものである。インクを吐出する方法については、静電誘引力を利用してインクを吐出させる、いわゆる電荷制御方式、ピエゾ素子の振動圧力を利用してインクを吐出させる、いわゆるドロップオンデマンド方式（圧力パルス方式）、高熱により気泡を形成、成長させることにより生じる圧力を利用してインクを吐出させる、いわゆる熱インクジェット方式等、各種の方式が提案されており、これらの方式により、極めて高精細の画像やデータの記録物を得ることができる。
【０００３】
このインクジェット記録方式も含め、インクを利用した記録方式では、浸透媒体や非浸透媒体などの多様な記録媒体に対し高画質で記録を行うために、中間転写体に記録した後、記録媒体に転写する方式が提案されている。
【０００４】
例えば、特許文献１には、吸水性の異なるポリマー、サイズの異なる吸水ポリマー、架橋度の異なる吸水ポリマー等、複数種の粉末混合体を中間体上に供給しつつ記録を行う方式が提案されている。
【０００５】
また、特許文献２には、中間体上にインクとの接触でインクを増粘させる固体粒子（多糖高分子、アルギン酸、カラギーナン等の粒子）を供給しつつ記録を行う方式が提案されている。
【０００６】
また、特許文献３には、中間体上に疎水性樹脂粒子層を形成し、疎水性樹脂粒子層の空隙にインク（例はＳＤ型染料インクスロードライ型（Ｓｌｏｗ  Ｄｒｙ型））を保持させて記録媒体に転写する方式が提案されている。
【０００７】
また、特許文献４には、中間体（シート）に湿式で無機粒子、親水性ポリマー等を塗布した空隙型インク吸収層を設け、そこに染料インクを噴射し、記録媒体に転写する方式が提案されている。
【０００８】
また、特許文献５には、熱可塑性樹脂粒子と非熱可塑性粒子とを含有し、熱可塑性樹脂粒子の最低造膜温度（ＭＦＴ）以下の温度で乾燥されて形成された多孔質インク吸収層を有するインクジェット中間転写媒体が提案されている。
【０００９】
特許文献６には、高電気的抵抗体で液体と接触して増粘する粉体を中間転写体上に供給した後、当該粉体に液体を接触させて画像を形成し、中間転写体上の増粘した画像を転写媒体に転写する記録装置が提案されている。
【００１０】
特許文献７には、中間転写体上に予め液滴に対して溶解性又は膨潤性を示しかつ液滴の粘度を上昇させることができる粉末を形成しておき、液体噴射装置より噴射された液滴を中間転写体に到達させて粉末を液滴により溶解又は膨潤させ、当該粉末により高粘度化した液滴を中間転写体によって転写部まで運んで記録紙に転写させる記録装置が提案されている。
【００１１】
特許文献８には、印刷版上のインク又は飛翔インク滴が中間転写体に転写されるのに先だって、中間転写体の表面に液体を付着させ、その液体上にインクを付着させてから、中間転写体上のインクを液体とともに被印刷体に転写することを特徴とする記録方法が提案されている。
【００１２】
特許文献９には、静電界を利用して油性インクをインクジェット方式により画像保持体表面に画像を形成し、該画像保持体に形成された画像を印刷媒体上に接触転写することにより印刷物を作成することを特徴とするインクジェット式印刷方法が提案されている。
【００１３】
【特許文献１】特開２０００−３４３８０８
【特許文献２】特開２０００−９４６５４
【特許文献３】特開２００３−５７９６７
【特許文献４】特開２００２−３７０３４７
【特許文献５】特開２００２−３２１４４３
【特許文献６】特開２００１−３２１４４３
【特許文献７】特開平１１−１８８８５８
【特許文献８】特開２００１−２１２９５６
【特許文献９】特開２００１−３１５４２６
【発明の開示】
【発明が解決しようとする課題】
【００１４】
本発明の課題は、非浸透媒体及び浸透媒体を問わず多様な記録媒体に対して、画像が形成可能な記録装置を提供することである。
【課題を解決するための手段】
【００１５】
上記課題は、以下の手段により解決される。即ち、
請求項１に係る発明は、
中間転写体と、
外部からの刺激により硬化可能な樹脂を含む硬化性溶液を前記中間転写体上に供給する供給手段と、
前記中間転写体上に供給された前記硬化性溶液により形成された被硬化層に記録材を含むインクを吐出する吐出手段と、
前記インクが吐出された前記被硬化層を前記中間転写体から記録媒体に転写する転写手段と、
前記記録媒体上に転写された前記被硬化層を硬化させる刺激を供給する刺激供給手段と
を有する記録装置である。
【００１６】
請求項２に係る発明は、
前記外部からの刺激により硬化可能な樹脂が紫外線により硬化可能な紫外線硬化性樹脂であり、且つ前記刺激供給手段が前記記録媒体上に転写された前記被硬化層に紫外線を照射する紫外線照射手段である請求項１に記載の記録装置である。
【００１７】
請求項３に係る発明は、
前記外部からの刺激により硬化可能な樹脂が電子線により硬化可能な電子線硬化性樹脂であり、且つ前記刺激供給手段が前記記録媒体上に転写された前記被硬化層に電子線を照射する電子線照射手段である請求項１に記載の記録装置である。
【００１８】
請求項４に係る発明は、
前記外部からの刺激により硬化可能な樹脂が熱により硬化可能な熱硬化性樹脂であり、且つ前記刺激供給手段が前記記録媒体上に転写された前記被硬化層に熱を付与する熱付与手段である請求項１に記載の記録装置である。
【００１９】
請求項５に係る発明は、
前記中間転写体が、中間転写ベルトである請求項１乃至４のいずれか１項に記載の記録装置である。
【００２０】
請求項６に係る発明は、
前記中間転写体が、中間転写ドラムである請求項１乃至４のいずれか１項に記載の記録装置である。
【００２１】
請求項７に係る発明は、
前記インクが吐出された前記中間転写体上に供給された前記被硬化層を前記中間転写体上で半硬化させる刺激を供給する第２刺激供給手段を有する請求項１乃至６いずれか１項に記載の記録装置である。
【００２２】
請求項８に係る発明は、
前記硬化性溶液の粘度が、５ｍＰａ・ｓ〜１００００ｍＰａ・ｓである請求項１乃至７いずれか１項に記載の記録装置である。
【００２３】
請求項９に係る発明は、
前記インクの粘度が、前記硬化性溶液の粘度よりも低い請求項１乃至８のいずれか１項に記載の記録装置である。
【００２４】
請求項１０に係る発明は、
前記インクの粘度が、１．５〜３０ｍＰａ・ｓである請求項９に記載の記録装置である。
【００２５】
請求項１１に係る発明は、
前記硬化性溶液が、前記インクの成分を前記被硬化層上又は内部で固定化する成分を含む請求項１乃至１０のいずれか１項に記載の記録装置である。
【発明の効果】
【００２６】
請求項１に係る発明によれば、本発明の構成を有しない場合に比べ、非浸透媒体及び浸透媒体を問わず多様な記録媒体に対して、画像が形成可能といった効果を奏する。
【００２７】
請求項２に係る発明によれば、本発明の構成を有しない場合に比べ、高速記録が可能であり、特に非浸透媒体への記録に適するといった効果を奏する。
【００２８】
請求項３に係る発明によれば、本発明の構成を有しない場合に比べ、高画質化が可能といった効果を奏する。
【００２９】
請求項４に係る発明によれば、本発明の構成を有しない場合に比べ、小型で且つ安価な装置構成が可能といった効果を奏する。
【００３０】
請求項５に係る発明によれば、本発明の構成を有しない場合に比べ、インク吐出手段と中間転写体との距離を短くでき、画像位置精度が向上され高画質化が可能であるといった効果を奏する。
【００３１】
請求項６に係る発明によれば、本発明の構成を有しない場合に比べ、インク吐出手段と中間転写体との距離を短くでき、画像位置精度が向上され高画質化が可能であると共に、長期に渡り画像形成が可能といった効果を奏する。
【００３２】
請求項７に係る発明によれば、本発明の構成を有しない場合に比べ、記録媒体への転写ズレが抑制されると共に、記録媒体転写後の中間転写体への硬化性溶液により形成された被硬化層の残存が抑制され、長期に渡り安定して高画質化が可能といった効果を奏する。
【００３３】
請求項８に係る発明によれば、本発明の構成を有しない場合に比べ、インクの成分が被硬化層内部に浸透し易くなると共に、インクの成分の拡散が抑制され、高画質化が図れる、といった効果を奏する。
【００３４】
請求項９に係る発明によれば、本発明の構成を有しない場合に比べ、インクの成分が被硬化層内部に浸透し易くなると共に、インクの成分の拡散が抑制され、高画質化が図れる、といった効果を奏する。
【００３５】
請求項１０に係る発明によれば、本発明の構成を有しない場合に比べ、より高画質化が図れる、といった効果を奏する。
【００３６】
請求項１１に係る発明によれば、本発明の構成を有しない場合に比べ、より高画質化が図れ、画像が安定する、といった効果を奏する。
【発明を実施するための最良の形態】
【００３７】
以下、本発明の実施形態について図面を参照しつつ説明する。なお、実質的に同じ機能を有する部材には、全図面を通して同じ符合を付与し、重複する説明は省略する場合がある。
【００３８】
（第１実施形態）
図１は、第１実施形態に係る記録装置を示す構成図である。
【００３９】
第１実施形態に係る記録装置１０１は、図１に示すように、例えば、中間転写ドラム１０、中間転写ドラム１０上に外部からの刺激（エネルギー）により硬化可能な樹脂（以下、硬化性樹脂と称することがある）を含む硬化性溶液１２Ａを供給して硬化性溶液１２Ａにより形成された被硬化層１２Ｂを形成する溶液供給装置１２と、被硬化層１２Ｂ上にインク滴１４Ａを吐出し画像Ｔを形成するインクジェット記録ヘッド１４、記録媒体Ｐを中間転写ドラム１０と重ね合わせ、圧力を加えることにより記録媒体Ｐ上に画像Ｔが形成された被硬化層１２Ｂを転写する転写装置１６と、記録媒体Ｐ上に転写された被硬化層１２Ｂを硬化する刺激を供給する刺激供給装置１８と、を含んで構成されている。
【００４０】
また、中間転写ドラム１０の回転方向における転写装置１６の下流には、中間転写ドラム１０表面に残留する被硬化層１２Ｂの残留物の除去、当該残留物以外の異物（記録媒体Ｐの紙粉等）等の付着物の除去を行うためのクリーニング装置２０が配置されている。
【００４１】
中間転写ドラム１０は、例えば円筒状基体と、当該基体表面に被覆される表面層と、を有する構成が挙げられる。中間転写ドラム１０は、記録媒体Ｐの幅と同等又はそれ以上の幅（軸方向長さ）を有している。
円筒状基体の材質としては、例えば、アルミニウム、ステンレス鋼（ＳＵＳ）、銅等が挙げられる。
表面層の材質としては、例えば、各種の樹脂［例えば、ポリイミド、ポリアミドイミド、ポリエステル、ポリウレタン、ポリアミド、ポリエーテルサルフォン、フッ素系樹脂等］、各種のゴム（例えば、ニトリルゴム、エチレンプロピレンゴム、クロロプレンゴム、イソプレンゴム、スチレンゴム、ブタジエンゴム、ブチルゴム、クロロスルホン化ポリエチレン、ウレタンゴム、エピクロロヒドリンゴム、アクリルゴム、シリコーンゴム、フッ素ゴム等）等が挙げられる。表面層は、単層構成でもよいし、積層構成でもよい。
【００４２】
溶液供給装置１２は、例えば、硬化性溶液１２Ａを収納する筐体１２Ｃ内に、当該被硬化層１２Ｂ中間転写ドラム１０へ供給する供給ローラ１２Ｄと、供給された硬化性溶液１２Ｂにより形成された被硬化層１２Ｂの層厚を規定するブレード１２Ｅと、を含んで構成されている。
【００４３】
溶液供給装置１２は、その供給ローラ１２Ｄが中間転写ドラム１０に連続的に接触するようにしてもよいし、中間転写ドラム１０から離間する構成としてもよい。また、溶液供給装置１２は、独立した溶液供給システム（図示せず）より硬化性溶液１２Ａを筐体１２Ｃへ供給させ、硬化性溶液１２Ａの供給がとぎれないようにしてもよい。
【００４４】
ここで、硬化性溶液１２Ａに含まれる外部部からの刺激（エネルギー）により硬化可能な樹脂としては、例えば、紫外線硬化性樹脂、電子線硬化性樹脂、熱硬化性樹脂が挙げられる。その詳細については後述する。
【００４５】
溶液供給装置１２は、上記構成に限られず、公知の供給法（塗布法：例えば、バーコーター塗布、スプレー方式の塗布、インクジェット方式の塗布、エアーナイフ方式の塗布、ブレード方式の塗布、ロール方式の塗布等）などを利用した装置が適用される。
【００４６】
インクジェット記録ヘッド１４は、例えば、中間転写ドラム１０の回転方向上流側から、ブラックインクを吐出するための記録ヘッド１４Ｋと、シアンインクを吐出するための記録ヘッド１４Ｃと、マゼンタインクを吐出するための記録ヘッド１４Ｍと、イエローインクを吐出するための記録ヘッド１４Ｙと、の各色の記録ヘッドを含んで構成されている。無論、記録ヘッド１４の構成は上記構成に限られず、例えば、記録ヘッド１４Ｋのみで構成してもよいし、記録ヘッド１４Ｃ、記録ヘッド１４Ｍ、及び記録ヘッド１４Ｙのみで構成してもよい。
【００４７】
各記録ヘッド１４は、例えば、記録媒体Ｐの幅と同等又はそれ以上の幅を持つライン型インクジェット記録ヘッドが望ましいが、従来のスキャン型のインクジェット記録ヘッドを用いてもよい。各記録ヘッド１４のインク吐出方式は、圧電素子駆動型、発熱素子駆動型等、インク吐出可能な方式であれば制限はない。
【００４８】
各記録ヘッド１４は、例えば、中間転写ドラム１０の回転方向上流側から記録ヘッド１４Ｋ、記録ヘッド１４Ｃ、記録ヘッド１４Ｍ、及び記録ヘッド１４Ｙの順で直列に配置されている。
【００４９】
各記録ヘッド１４は、中間転写ドラム１０表面とヘッドのノズル面との距離が例えば０．３〜０．７ｍｍ程度にして配置されている。また、各記録ヘッド１４は、例えば、その長手方向が中間転写ドラムの回転方向と交差（望ましくは直交）して配設されている。
【００５０】
転写装置１６は、中間転写ドラム１０に対し押し当てて配置される加圧ロール１６Ａを含んで構成されている。加圧ロール１６Ａは、例えば、上記中間転写ドラム１０の材料構成と同様に構成することができる。
【００５１】
刺激供給装置１８は、適用する硬化性溶液１２Ａに含まれる樹脂の種類に応じて選択される。具体的には、例えば、紫外線硬化性樹脂を適用する場合、刺激供給装置１８としては硬化性溶液（これにより形成された被硬化層）に紫外線を照射する紫外線照射装置を適用する。また、電子線硬化性樹脂を適用する場合、刺激供給装置１８として硬化性溶液（これにより形成された被硬化層）に電子線を照射する電子線照射装置を適用する。また、熱硬化性樹脂を適用する場合、刺激供給装置１８として硬化性溶液（これにより形成された被硬化層）に熱を付与する熱付与装置を適用する。
【００５２】
ここで、紫外線照射装置としては、例えば、メタルハライドランプ、高圧水銀灯、超高圧水銀灯、デイープ紫外線ランプ、マイクロ波を用い外部から無電極で水銀灯を励起するランプ、紫外線レーザー、キセノンランプ、ＵＶ−ＬＥＤなどが適用される。
【００５３】
ここで、紫外線の照射条件としては、紫外線硬化性樹脂を含む硬化性溶液（これにより形成された被硬化層）を十分に硬化することが可能な条件であれば、特に制限はなく、紫外線硬化性樹脂種、被硬化層の厚みなどに応じて選択し得るが、例えば、１２０Ｗ／ｃｍ出力の高圧水銀灯で２ｓ照射等である。
【００５４】
また、電子線照射装置としては、例えば、走査型／カーテン型等があり、カーテン型はフィラメントで生じた熱電子を、真空チャンバー内のグリッドによって引き出し、さらに高電圧（例えば７０〜３００ｋＶ）によって、一気に加速させ、電子流となり、窓箔を通過して、大気側に放出する装置である。電子線の波長は一般的に１ｎｍより小さく、またエネルギーは大きいもので数ＭｅＶに及ぶが、電子線の波長数がｐｍのオーダーでエネルギーが数十〜数百ｋｅＶが適用される。
【００５５】
ここで、電子線の照射条件としては、電子線硬化性樹脂を含む硬化性溶液（これにより形成された被硬化層）を十分に硬化することが可能な条件であれば、特に制限はなく、電子線硬化性樹脂種、被硬化層の厚みなどに応じて選択し得るが、例えば、電子線量は５〜１００ｋＧｙレベル等である。
【００５６】
また、熱付与装置としては、例えば、ハロゲンランプ、セラミックヒータ、ニクロム線ヒータ、マイクロ波加熱、赤外線ランプなどが適用される。また、熱付与装置としては、電磁誘導方式の加熱装置も適用できる。
【００５７】
ここで、熱の付与条件としては、熱硬化性樹脂を含む硬化性溶液（これにより形成された被硬化層）を十分に硬化することが可能な条件であれば、特に制限はなく、熱硬化性樹脂種、被硬化層の厚みなどに応じて選択し得るが、例えば、空気中において、２００℃環境で５ｍｉｎ等である。
【００５８】
なお、それぞれ十分に硬化された状態とは、浸透性の用紙（普通紙）を塗布された硬化性樹脂に重ね、２００ｇ荷重をかけても転写がおこらない状態をいう。
【００５９】
記録媒体Ｐとしては、浸透媒体（例えば、普通紙や、コート紙等）、非浸透媒体（例えば、アート紙、樹脂フィルムなど）、いずれも適用することができる。また、記録媒体は、これらに限られず、その他、半導体基板など工業製品も含まれる。
【００６０】
以下、本実施形態に係る記録装置１０１の画像記録プロセスにつき、説明する。
【００６１】
本実施形態に係る記録装置１０１では、中間転写ドラム１０が回転駆動され、まず、溶液供給装置１２により、中間転写ドラム１０表面に硬化性溶液１２Ａを供給して、被硬化層１２Ｂを形成する。
【００６２】
ここで、被硬化層１２Ｂの厚みは、特に制限はないが、例えば、１〜５０μｍ、望ましくは２〜１０μｍの範囲が挙げられる。また、被硬化層１２Ｂの厚みは、画像濃度が低い（インク打ち込み量が少ない（例えば０．１〜１．５ｇ／ｍ２））場合には、層厚を必要最小限の厚さ（例えば、１〜５μｍ）とし、また、画像濃度が高い（インク打ち込み量が多い（例えば４〜１５ｇ／ｍ２））場合には、層厚（例えば４〜１０μｍ）となるように制御することが望ましい。
【００６３】
また、例えば、被硬化層１２Ｂの厚みをインク滴が被硬化層１２Ｂの最下層まで到達しない程度とすれば、記録媒体Ｐの転写後では被硬化層１２Ｂのうちインクが存在する領域が露出せず、インク滴が存在しない領域が硬化後には保護層として機能する。
【００６４】
次に、インクジェット記録ヘッド１４によりインク滴１４Ａを吐出し、中間転写ドラム１０上に供給された被硬化層１２Ｂに当該インク滴１４Ａを付与する。インクジェット記録ヘッド１４は所定の画像情報に基づき、被硬化層１２Ｂの所定の位置にインク滴１４Ａを付与する。
【００６５】
この際、インクジェット記録ヘッド１４によるインク滴Ａの吐出は、剛体である中間転写ドラム１０上で行われる。つまり、ドラム表面がたわみのない状態で被硬化層１２Ｂにインク滴Ａの吐出がなされる。
【００６６】
次に、転写装置１６により記録媒体Ｐを中間転写ドラム１０と挟み込んで、被硬化層１２Ｂに圧力を加えることで、記録媒体Ｐ上にインク滴１４Ａにより画像が形成された被硬化層１２Ｂが転写される。
【００６７】
次に、刺激供給装置１８により、被硬化層１２Ｂを硬化させることで、インク滴１４Ａによる画像Ｔが硬化性樹脂により記録媒体Ｐ上で定着される。これにより、インク滴１４Ａによる画像Ｔが含まれる硬化性樹脂層（画像層）が記録媒体Ｐに形成される。
【００６８】
そして、被硬化層１２Ｂが記録媒体Ｐへ転写された後の中間転写ドラム１０表面に残った被硬化層１２Ｂの残留物や異物をクリーニング装置２０により除去され、再び、中間転写ドラム１０上に溶液供給装置１２により硬化性溶液を供給して被硬化層１２Ｂを形成し、画像記録プロセスが繰り返される。
【００６９】
以上のようにして、本実施形態に係る記録装置１０１では、画像記録が行われる。
【００７０】
（第２実施形態）
図２は、第２実施形態に係る記録装置を示す構成図である。
【００７１】
第２実施形態に係る記録装置１０２は、図２に示すように、第１実施形態における中間転写ドラム１０の代わりに中間転写ベルト２２を配置した形態である。
【００７２】
中間転写ベルト２２は、例えば、２つの支持ロール２２Ａ、及び加圧ロール１６Ｂ（転写装置１６）により内周面側から張力を掛けつつ回転可能に支持されて配設されている。
【００７３】
中間転写ベルト２２は、記録媒体Ｐの幅と同等又はそれ以上の幅（軸方向長さ）を有している。
中間転写ベルト２２は、例えば、各種の樹脂［例えば、ポリイミド、ポリアミドイミド、ポリエステル、ポリウレタン、ポリアミド、ポリエーテルサルフォン、フッ素系樹脂等］、各種のゴム（例えば、ニトリルゴム、エチレンプロピレンゴム、クロロプレンゴム、イソプレンゴム、スチレンゴム、ブタジエンゴム、ブチルゴム、クロロスルホン化ポリエチレン、ウレタンゴム、エピクロロヒドリンゴム、アクリルゴム、シリコーンゴム、フッ素ゴム等）により構成される。中間転写ベルト２２は、ステンレス等の金属材料により構成してもよい。中間転写ベルト２２は、単層構成でもよいし、積層構成でもよい。また、中間転写ベルト２２は、フッ素樹脂・シリコーンゴム等の離型性の材料により表面層を有していてもよい。
【００７４】
各記録ヘッド１４は、張力が掛けられて回転支持された中間転写ベルトにおける非屈曲領域上で、且つ中間転写ベルト２２表面とヘッドのノズル面との距離が例えば０．７〜１．５ｍｍ程度にして配置されている。
【００７５】
転写装置１６は、中間転写ベルト２２を挟んで対向配置された一対の加圧ロール１６Ａ，１６Ｂを含んで構成されている。
【００７６】
本実施形態に係る記録装置１０２では、インクジェット記録ヘッド１４によりインク滴１４Ａを吐出し、中間転写ベルト２２上に供給された被硬化層１２Ｂに当該インク滴１４Ａを付与する。
【００７７】
この際、インクジェット記録ヘッド１４によるインク滴Ａの吐出は、張力が掛けられて回転支持された中間転写ベルト２２における非屈曲領域上で行われる。つまり、ベルト表面がたわみのない状態で被硬化層１２Ｂにインク滴Ａの吐出がなされる。
【００７８】
これら以外は、第１実施形態と同様であるので、説明を省略する。
【００７９】
（第３実施形態）
図３は、第３実施形態に係る記録装置を示す構成図である。
【００８０】
第３実施形態に係る記録装置１０３は、図３に示すように、第１実施形態において、インク滴１４Ａによる画像が形成された被硬化層１２Ｂを記録媒体Ｐへ転写する前に、当該被硬化層１２Ｂを半硬化させる刺激を供給する第２の刺激供給装置２４をさらに配置した形態である。
【００８１】
第２の刺激供給装置２４は、例えば、中間転写ベルト２２の回転方向におけるインクジェット記録ヘッド１４よりも下流側であって、転写装置１６よりも上流側に配置されている。
【００８２】
第２の刺激供給装置２４は、刺激供給装置１８と同様に、適用する硬化性溶液に含まれる樹脂の種類に応じて選択される。具体的には、例えば、紫外線硬化性樹脂を適用する場合、第２の刺激供給装置２４としては硬化性溶液（これにより形成された被硬化層）に紫外線を照射する紫外線照射装置を適用する。また、電子線硬化性樹脂を適用する場合、第２の刺激供給装置２８として硬化性溶液（これにより形成された被硬化層）に電子線を照射する電子線照射装置を適用する。また、熱硬化性樹脂を適用する場合、第２の刺激供給装置１８として硬化性溶液（これにより形成された被硬化層）に熱を付与する熱付与装置を適用する。
【００８３】
第２の刺激供給装置２４における紫外線照射条件、電子線照射条件、熱付与条件は、硬化性樹脂を半硬化させる条件（言い換えれば十分に硬化させない条件）であれば、特に制限はなく、樹脂種、被硬化層の厚みなどに応じて選択し得る。
【００８４】
ここで、「半硬化」状態の確認方法の１つとして、浸透性の用紙（例えば普通紙）を塗布された硬化性樹脂に重ねた場合、未硬化の場合、荷重をかけなくても一部転写されるが、荷重をかけない時は樹脂が用紙側に全く転写されず、２００ｇ荷重をかけたときに一部転写された場合、「半硬化」状態と判断する。
【００８５】
また、「半硬化」とは、硬化性樹脂が、中間転写体に供給した時よりも硬化され完全な液体状態ではない状態をいう。具体的には、浸透性の用紙（普通紙）を塗布された硬化性樹脂に重ねた場合、未硬化の場合、荷重をかけなくても一部転写されるが、荷重をかけない時は樹脂が用紙側に全く転写されず、２００ｇ荷重をかけたときに一部転写された場合、「半硬化」状態と判断する。
【００８６】
以上説明した本実施形態に係る記録装置１０３では、インクジェット記録ヘッド１４によりインク滴１４Ａを吐出し、中間転写ドラム１０上に供給された被硬化層１２Ｂに当該インク滴１４Ａを付与した後、第２の刺激供給装置２４により、当該被硬化層１２Ｂを半硬化させる。そして、転写装置１６により当該被硬化層１２Ｂを記録媒体Ｐに転写する。この転写の際、被硬化層１２Ｂは、半硬化の状態、つまりある程度剛性を持った状態で記録媒体Ｐに転写される。
【００８７】
これら以外は、第１実施形態と同様なため、説明を省略する。
【００８８】
以下、上記実施形態に適用される硬化性樹脂（及びこれを含む硬化性溶液）について説明する。
【００８９】
硬化性樹脂としては、紫外線硬化性樹脂、電子線硬化性樹脂、熱硬化性樹脂等が挙げられる。紫外線硬化性樹脂は、硬化がし易く、他のもの比べ硬化速度も速く、取り扱いやすい。電子線硬化性樹脂は、重合開始剤が不要であり、硬化後の層の着色制御が実施しやすい。熱硬化性樹脂は、大掛りな装置を必要とすることなく硬化される。なお、硬化性樹脂は、これらに限られず、例えば湿気、酸素等により硬化する硬化性樹脂を適用することもできる。
【００９０】
また、硬化性樹脂を含む硬化性溶液は、常温（２５℃）において低揮発性又は不揮発性であることがよい。ここで、低揮発性とは大気圧下において沸点が２００℃以上であることを意味する。また、不揮発性とは大気圧下において沸点が３００℃以上であることを意味する。以下、同様である。
【００９１】
紫外線硬化性樹脂としては、アクリル樹脂、メタクリル樹脂、ウレタン樹脂、ポリエステル樹脂、マレイミド樹脂、エポキシ樹脂、オキセタン樹脂、ポリエーテル樹脂、ポリビニルエーテル樹脂などが挙げられる。そして、その硬化性溶液は、紫外線硬化性のモノマー、紫外線硬化性のマクロマー、紫外線硬化性のオリゴマー、及び紫外線硬化性のプレポリマーの少なくとも１種を含んでいる。また、硬化性溶液は、必要に応じて紫外線硬化反応を進行させるための紫外線重合開始剤と、を含んでいる。
【００９２】
ここで、紫外線硬化性のモノマーとしては、アクリレートモノマー、メタクリレートモノマー、エポキシモノマー、オキセタンモノマー、ビニルエーテルモノマーなどが挙げられる。なお、他のマクロマー、オリゴマー、プレポリマーは、これらモノマーを所定の重合度で重合させたものや、エポキシ、ウレタン、ポリエステル、ポリエーテル骨格に、アクリロイル基やメタクリロイル基の付加した、エポキシアクリレート、ウレタンアクリレート、ポリエステルアクリレート、ポリエーテルアクリレート、ウレタンメタクリレート、ポリエステルメタクリレート等である。
【００９３】
紫外線重合開始剤としては、アセトフェノン系、ベンゾフェノン系、ベンゾインエーテル系、チオキサンソン系、アシルフォスフィンオキサイド系、パーオキシド系、チタノセン系化合物といったラジカル光開始剤、アリールジアゾニウム塩、ジアリールヨードニウム塩、トリアリールスルホニウム塩などが挙げられる。
【００９４】
電子線硬化性樹脂としては、アクリル樹脂、メタクリル樹脂、ウレタン樹脂、ポリエステル樹脂、ポリエーテル樹脂、シリコーン樹脂などが挙げられる。そして、その硬化性溶液は、電子線硬化性のモノマー、電子線硬化性のマクロマー、電子線硬化性のオリゴマー、及び電子線硬化性のプレポリマーの少なくとも１種を含んでいる。
【００９５】
ここで、電子線硬化性のモノマー、マクロマー、オリゴマー、プレポリマーとしては、紫外線硬化性の材料と同様のものが挙げられる。
【００９６】
熱硬化性樹脂としては、エポキシ樹脂、ポリエステル樹脂、フェノール樹脂、メラミン樹脂、尿素樹脂、アルキド樹脂などが挙げられる。そして、その硬化性溶液は、熱硬化性のモノマー、熱硬化性のマクロマー、熱硬化性のオリゴマー、及び熱硬化性のプレポリマーの少なくとも１種を含んでいる。また重合の際に硬化剤を添加してもよい。また、硬化性溶液は、熱硬化反応を進行させるための熱重合開始剤を含んでもよい。
【００９７】
ここで、熱硬化性のモノマーとしては、フェノール、ホルムアルデヒド、ビスフェノールＡ、エピクロルヒドリン、シアヌリル酸アミド、尿素、グリセリン等のポリアルコール、無水フタル酸、無水マレイン酸、アジピン酸等の酸、などが挙げられる。なお、他のマクロマー、オリゴマー、プレポリマーは、これらモノマーを所定の重合度で重合させたものや、エポキシプレポリマー、ポリエステルプレポリマーなどである。
【００９８】
熱重合開始剤としては、プロトン酸／ルイス酸等の酸、アルカリ触媒、金属触媒などが挙げられる。
【００９９】
また、上記いずれの硬化性溶液には、インクの成分を被硬化層上や内部で固定化する成分を含んでいてもよい。固定化する成分としては、例えば、インクの成分（例えば溶媒）を吸収する成分、インクの成分（例えば色材）を吸着する成分、インクの成分（例えば色材）を凝集又は増粘させる成分等が挙げられるが、これらに限定されるものではない。
【０１００】
インクの成分（例えば溶媒）を吸収する成分としては、アルミナ、シリカといった無機材料や、ポリビニルアセトアミド、ポリアクリルアミド、ポリアクリル酸、変性セルロースといったポリマー  などが挙げられる。当該成分の比率としては０〜８０質量％程度の範囲が挙げられる。
【０１０１】
インクの成分（例えば色材）を吸着する成分としては、シリカ、アルミナ、ゼオライトなどが挙げられる。当該成分の比率としては０〜３０質量％程度の範囲が挙げられる。
【０１０２】
インクの成分（例えば色材）を凝集又は増粘させる成分としては、無機電解質、有機酸、無機酸、有機アミンなどの凝集剤が挙げられる。
【０１０３】
無機電解質としては、リチウムイオン、ナトリウムイオン、カリウムイオン等のアルカリ金属イオン及び、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンと、塩酸、臭酸、ヨウ化水素酸、硫酸、硝酸、リン酸、チオシアン酸、及び、酢酸、蓚酸、乳酸、フマル酸、フマル酸、クエン酸、サリチル酸、安息香酸等の有機カルボン酸及び、有機スルホン酸の塩等が挙げられる。
【０１０４】
具体例としては、塩化リチウム、塩化ナトリウム、塩化カリウム、臭化ナトリウム、臭化カリウム、ヨウ化ナトリウム、ヨウ化カリウム、硫酸ナトリウム、硝酸カリウム、酢酸ナトリウム、蓚酸カリウム、クエン酸ナトリウム、安息香酸カリウム等のアルカリ金属類の塩、及び、塩化アルミニウム、臭化アルミニウム、硫酸アルミニウム、硝酸アルミニウム、硫酸ナトリウムアルミニウム、硫酸カリウムアルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、安息香酸カルシウム、酢酸カルシウム、サリチル酸カルシウム、酒石酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、蓚酸鉄、乳酸鉄、フマル酸鉄、クエン酸鉄、塩化マグネシウム、臭化マグネシウム、ヨウ化マグネシウム、硫酸マグネシウム、硝酸マグネシウム、酢酸マグネシウム、乳酸マグネシウム、塩化マンガン、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等の多価金属類の塩等が挙げられる。
【０１０５】
有機酸としては、具体的にはアルギニン酸、クエン酸、グリシン、グルタミン酸、コハク酸、酒石酸、システイン、シュウ酸、フマル酸、フタル酸、マレイン酸、マロン酸、リシン、リンゴ酸、及び、一般式（１）で表される化合物、これら化合物の誘導体などが挙げられる。
【０１０６】
【化１】
2008068429.tif 000003
【０１０７】
ここで、式中、Ｘは、Ｏ、ＣＯ、ＮＨ、ＮＲ１、Ｓ、又はＳＯ２を表す。Ｒ１はアルキル基を表し、Ｒ１として望ましくは、ＣＨ３，Ｃ２Ｈ５、Ｃ２Ｈ４ＯＨである。Ｒはアルキル基を表し、Ｒとして望ましくは、ＣＨ３，Ｃ２Ｈ５、Ｃ２Ｈ４ＯＨである。なお、Ｒは式中に含んでいてもよいし、含んでいなくても構わない。Ｘとして望ましくは、ＣＯ、ＮＨ、ＮＲ，Ｏであり、より望ましくは、ＣＯ、ＮＨ、Ｏである。Ｍは、水素原子、アルカリ金属又はアミン類を表す。Ｍとして望ましくは、Ｈ、Ｌｉ、Ｎａ、Ｋ、モノエタノールアミン、ジエタノールアミン、トリエタノールアミン等であり、より望ましくは、Ｈ、Ｎａ，Ｋであり、更に望ましくは、水素原子である。ｎは、３〜７の整数である。ｎとして望ましくは、複素環が６員環又は５員環となる場合であり、より望ましくは、５員環の場合である。ｍは、１又は２である。一般式（１）で表される化合物は、複素環であれば、飽和環であっても不飽和環であってもよい。ｌは、１〜５の整数である。
【０１０８】
一般式（１）で表される化合物としては、具体的には、フラン、ピロール、ピロリン、ピロリドン、ピロン、ピロール、チオフェン、インドール、ピリジン、キノリン構造を有し、更に官能基としてカルボキシル基を有する化合物が挙げられる。具体的には、２−ピロリドン−５−カルボン酸、４−メチル−４−ペンタノリド−３−カルボン酸、フランカルボン酸、２−ベンゾフランカルボン酸、５−メチル−２−フランカルボン酸、２，５−ジメチル−３−フランカルボン酸、２，５−フランジカルボン酸、４−ブタノリド−３−カルボン酸、３−ヒドロキシ−４−ピロン−２，６−ジカルボン酸、２−ピロン−６−カルボン酸、４−ピロン−２−カルボン酸、５−ヒドロキシ−４−ピロン−５−カルボン酸、４−ピロン−２，６−ジカルボン酸、３−ヒドロキシ−４−ピロン−２，６−ジカルボン酸、チオフェンカルボン酸、２−ピロールカルボン酸、２，３−ジメチルピロール−４−カルボン酸、２，４，５−トリメチルピロール−３−プロピオン酸、３−ヒドロキシ−２−インドールカルボン酸、２，５−ジオキソ−４−メチル−３−ピロリン−３−プロピオン酸、２−ピロリジンカルボン酸、４−ヒドロキシプロリン、１−メチルピロリジン−２−カルボン酸、５−カルボキシ−１−メチルピロリジン−２−酢酸、２−ピリジンカルボン酸、３−ピリジンカルボン酸、４−ピリジンカルボン酸、ピリジンジカルボン酸、ピリジントリカルボン酸、ピリジンペンタカルボン酸、１，２，５，６−テトラヒドロ−１−メチルニコチン酸、２−キノリンカルボン酸、４−キノリンカルボン酸、２−フェニル−４−キノリンカルボン酸、４−ヒドロキシ−２−キノリンカルボン酸、６−メトキシ−４−キノリンカルボン酸等の化合物が挙げられる。
【０１０９】
有機酸としては、望ましくは、クエン酸、グリシン、グルタミン酸、コハク酸、酒石酸、フタル酸、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。より望ましくは、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。さらに望ましくは、ピロリドンカルボン酸、ピロンカルボン酸、フランカルボン酸、クマリン酸、若しくは、これらの化合物誘導体、又は、これらの塩である。
【０１１０】
有機アミン化合物としては、１級、２級、３級及び４級アミン及びそれらの塩のいずれであっても構わない。具体例としては、テトラアルキルアンモニウム、アルキルアミン、ベンザルコニウム、アルキルピリジウム、イミダゾリウム、ポリアミン、及び、それらの誘導体、又は、塩等が挙げられる。具体的には、アミルアミン、ブチルアミン、プロパノールアミン、プロピルアミン、エタノールアミン、エチルエタノールアミン、２−エチルヘキシルアミン、エチルメチルアミン、エチルベンジルアミン、エチレンジアミン、オクチルアミン、オレイルアミン、シクロオクチルアミン、シクロブチルアミン、シクロプロピルアミン、シクロヘキシルアミン、ジイソプロパノールアミン、ジエタノールアミン、ジエチルアミン、ジ２−エチルヘキシルアミン、ジエチレントリアミン、ジフェニルアミン、ジブチルアミン、ジプロピルアミン、ジヘキシルアミン、ジペンチルアミン、３−（ジメチルアミノ）プロピルアミン、ジメチルエチルアミン、ジメチルエチレンジアミン、ジメチルオクチルアミン、１，３−ジメチルブチルアミン、ジメチル−１，３−プロパンジアミン、ジメチルヘキシルアミン、アミノ−ブタノール、アミノ−プロパノール、アミノ−プロパンジオール、Ｎ−アセチルアミノエタノール、２−（２−アミノエチルアミノ）−エタノール、２−アミノ−２−エチル−１，３−プロパンジオール、２−（２−アミノエトキシ）エタノール、２−（３，４−ジメトキシフェニル）エチルアミン、セチルアミン、トリイソプロパノールアミン、トリイソペンチルアミン、トリエタノールアミン、トリオクチルアミン、トリチルアミン、ビス（２−アミノエチル）１，３−プロパンジアミン、ビス（３−アミノプロピル）エチレンジアミン、ビス（３−アミノプロピル）１，３−プロパンジアミン、ビス（３−アミノプロピル）メチルアミン、ビス（２−エチルヘキシル）アミン、ビス（トリメチルシリル）アミン、ブチルアミン、ブチルイソプロピルアミン、プロパンジアミン、プロピルジアミン、ヘキシルアミン、ペンチルアミン、２−メチル−シクロヘキシルアミン、メチル−プロピルアミン、メチルベンジルアミン、モノエタノールアミン、ラウリルアミン、ノニルアミン、トリメチルアミン、トリエチルアミン、ジメチルプロピルアミン、プロピレンジアミン、ヘキサメチレシジアミン、テトラエチレンペンタミン、ジエチルエタノールアミン、テトラメチルアンモニウムクロライド、テトラエチルアンモニウムブロマイド、ジヒドロキシエチルステアリルアミン、２−ヘプタデセニル−ヒドロキシエチルイミダゾリン、ラウリルジメチルベンジルアンモニウムクロライド、セチルピリジニウムク口ライド、ステアラミドメチルビリジウムクロライド、ジアリルジメチルアンモニウムクロライド重合体、ジアリルアミン重合体、モノアリルアミン重合体等が挙げられる。
【０１１１】
より望ましくは、トリエタノールアミン、トリイソプロパノールアミン、２−アミノ−２−エチル−１，３−プロパンジオール、エタノールアミン、プロパンジアミン、プロピルアミンなどが使用される。
【０１１２】
これら凝集剤の中でも、多価金属塩（Ｃａ（ＮＯ３）、Ｍｇ（ＮＯ３）、Ａｌ（ＯＨ３）、ポリ塩化アルミニウム等）が好適に用いられる。
【０１１３】
凝集剤は単独で使用しても、あるいは２種類以上を混合して使用しても構わない。また、凝集剤の含有量としては、０．０１質量％以上３０質量％以下の範囲が挙げられる。
【０１１４】
また、硬化性溶液には、上記硬化反応に寄与する主成分（モノマー、マクロマー、オリゴマー、及びプレポリマー、重合開始剤等）を溶解又は分散するための水や有機溶媒を含んでいてもよい。但し、当該主成分の比率が例えば３０質量％以上、望ましくは６０質量％以上、より望ましくは９０質量％以上の範囲が挙げられる。
【０１１５】
また、硬化性溶液は、硬化後の層を着色制御を行う目的で各種色材を含んでいてもよい。
【０１１６】
また、硬化性溶液の粘度は、５ｍＰａ・ｓ〜１００００ｍＰａ・ｓ、望ましくは１０ｍＰａ・ｓ〜１０００ｍＰａ・ｓ、より望ましくは１５ｍＰａ・ｓ〜５００ｍＰａ・ｓの範囲が挙げられる。また、硬化性溶液の粘度は、インクの粘度よりも高いことがよい。
【０１１７】
以下、上記実施形態に適用されるインクについて説明する。
【０１１８】
インクとしては、溶媒として水性溶媒を含む水性インク、溶媒として油性溶媒を含む油性インクのいずれも使用される。また、インクとしては、紫外線硬化型インクも使用される。特に、インクとしては、低揮発性又は不揮発性のインクであることがよく、特に油性インクがよい。
【０１１９】
水性インクとしては、例えば、記録材として水溶性染料又は顔料を水性溶媒に分散又は溶解したインクが挙げられる。また、油性インクとしては、例えば、記録材として油溶性染料を油性溶媒に溶解したインク、記録材として染料又は顔料を逆ミセル化して分散したインクが挙げられる。
【０１２０】
まず、記録材について説明する。記録材としては、主に色材が挙げられる。色材としては、染料、顔料のいずれも用いることができるが、顔料であることがよい。顔料としては有機顔料、無機顔料のいずれも使用でき、黒色顔料ではファーネスブラック、ランプブラック、アセチレンブラック、チャンネルブラック等のカーボンブラック顔料等が挙げられる。黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等を使用してもよい。また、本発明のために、新規に合成した顔料でも構わない。
【０１２１】
また、シリカ、アルミナ、又は、ポリマービード等をコアとして、その表面に染料又は顔料を固着させた粒子、染料の不溶レーキ化物、着色エマルション、着色ラテックス等を顔料として使用することも可能である。
【０１２２】
黒色顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げることができるが、これらに限定されるものではない。
【０１２３】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
【０１２４】
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ  −１９等が挙げられるが、これらに限定されるものではない。
【０１２５】
黄色顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
【０１２６】
ここで、色材として顔料を使用した場合には、併せて顔料分散剤を用いることが望ましい。使用可能な顔料分散剤としては、高分子分散剤、アニオン性界面活性剤、カチオン性界面活性剤、両性界面活性剤、ノニオン性界面活性剤等が挙げられる。
【０１２７】
高分子分散剤としては、親水性構造部と疎水性構造部とを有する重合体が好適に用いられる。親水性構造部と疎水性構造部とを有する重合体としては、縮合系重合体と付加重合体とが使用できる。縮合系重合体としては、公知のポリエステル系分散剤が挙げられる。付加重合体としては、α，β−エチレン性不飽和基を有する単量体の付加重合体が挙げられる。親水基を有するα，β−エチレン性不飽和基を有する単量体と疎水基を有するα，β−エチレン性不飽和基を有する単量体を組み合わせて共重合することにより目的の高分子分散剤が得られる。また、親水基を有するα，β−エチレン性不飽和基を有する単量体の単独重合体も用いることができる。
【０１２８】
親水基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【０１２９】
疎水基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【０１３０】
高分子分散剤として用いられる、望ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。また、これらの重合体に、ポリオキシエチレン基、水酸基を有する単量体を共重合させてもよい。
【０１３１】
上記高分子分散剤としては、例えば重量平均分子量で２０００〜５００００のものが挙げられる。
【０１３２】
これら顔料分散剤は、単独で用いても、二種類以上を併用しても構わない。顔料分散剤の添加量は、顔料により大きく異なるため一概には言えないが、一般に顔料に対し、合計で０．１〜１００質量％が挙げられる。
【０１３３】
色材として水に自己分散可能な顔料を用いることもできる。水に自己分散可能な顔料とは、顔料表面に水に対する可溶化基を数多く有し、高分子分散剤が存在しなくとも水中で分散する顔料のことを指す。具体的には、通常のいわゆる顔料に対して酸・塩基処理、カップリング剤処理、ポリマーグラフト処理、プラズマ処理、酸化／還元処理等の表面改質処理等を施すことにより、水に自己分散可能な顔料が得られる。
【０１３４】
また、水に自己分散可能な顔料としては、上記顔料に対して表面改質処理を施した顔料の他、キャボット社製のＣａｂ−ｏ−ｊｅｔ−２００、Ｃａｂ−ｏ−ｊｅｔ−３００、ＩＪＸ−１５７、ＩＪＸ−２５３、ＩＪＸ−２６６、ＩＪＸ−２７３、ＩＪＸ−４４４、ＩＪＸ−５５、Ｃａｂｏｔ２６０、オリエント化学社製のＭｉｃｒｏｊｅｔ  Ｂｌａｃｋ  ＣＷ−１、ＣＷ−２等の市販の自己分散顔料等も使用できる。
【０１３５】
自己分散顔料としては、その表面に官能基として少なくともスルホン酸、スルホン酸塩、カルボン酸、又はカルボン酸塩を有する顔料であることが望ましい。より望ましくは、表面に官能基として少なくともカルボン酸、又はカルボン酸塩を有する顔料である。
【０１３６】
更に、樹脂により被覆された顔料等を使用することもできる。これは、マイクロカプセル顔料と呼ばれ、大日本インキ化学工業社製、東洋インキ社製などの市販のマイクロカプセル顔料だけでなく、本発明のために試作されたマイクロカプセル顔料等を使用することもできる。
【０１３７】
また、高分子物質を上記顔料に物理的に吸着又は化学的に結合させた樹脂分散型顔料を用いることもできる。
【０１３８】
記録材としては、その他、親水性のアニオン染料、直接染料、カチオン染料、反応性染料、高分子染料等や油溶性染料等の染料類、染料で着色したワックス粉・樹脂粉類やエマルション類、蛍光染料や蛍光顔料、赤外線吸収剤、紫外線吸収剤、フェライトやマグネタイトに代表される強磁性体等の磁性体類、酸化チタン、酸化亜鉛に代表される半導体や光触媒類、その他有機、無機の電子材料粒子類などが挙げられる。
【０１３９】
記録材の含有量（濃度）は、例えばインクに対して５〜３０質量％の範囲が挙げられる。
【０１４０】
記録材の体積平均粒径は、例えば１０ｎｍ以上１０００ｎｍ以下の範囲が挙げられる。
【０１４１】
記録材の体積平均粒径とは、記録材そのものの粒径、又は記録材に分散剤等の添加物が付着している場合には、添加物が付着した粒径をいう。体積平均粒径の測定装置には、マイクロトラックＵＰＡ粒度分析計  ９３４０  （  Ｌｅｅｄｓ＆Ｎｏｒｔｈｒｕｐ社製  ）を用いた。その測定は、インク４ｍｌを測定セルに入れ、所定の測定法に従って行った。なお、測定時の入力値として、粘度にはインクの粘度を、分散粒子の密度は記録材の密度とした。
【０１４２】
次に水性溶媒について説明する。水性溶媒としては、水が挙げられ、特にイオン交換水、超純水、蒸留水、限外濾過水を使用することがよい。また、水性溶媒と共に、水溶性有機溶媒を用いてもよい。水溶性有機溶媒としては、多価アルコール類、多価アルコール類誘導体、含窒素溶媒、アルコール類、含硫黄溶媒等が使用される。
【０１４３】
水溶性有機溶媒の具体例としては、多価アルコール類では、エチレングリコール、ジエチレングリコール、プロピレングリコール、ブチレングリコール、トリエチレングリコール、１、５−ペンタンジオール、１，２−へキサンジオール、１，２，６−ヘキサントリオール、グリセリン、トリメチロールプロパン、キシリトールなどの糖アルコール類、キシロース、グルコース、ガラクトースなどの糖類等が挙げられる。
【０１４４】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【０１４５】
含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が挙げられる。
含硫黄溶媒としては、チオジエタノール、チオジグリセロール、スルフォラン、ジメチルスルホキシド等が挙げられる。
【０１４６】
水溶性有機溶媒としては、その他、炭酸プロピレン、炭酸エチレン等を用いることもできる。
【０１４７】
水溶性有機溶媒は、少なくとも１種類以上使用してもよい。水溶性有機溶媒の含有量としては、例えば１質量％以上７０質量％以下の範囲が挙げられる。
【０１４８】
次に、油性溶媒について説明する。油性溶媒としては、脂肪族炭化水素、芳香族炭化水素、アルコール類、ケトン類、エステル類、エーテル類、グリコール類、含窒素溶媒、植物油等の有機溶媒が使用できる。脂肪族炭化水素の例として、ｎ−ヘキサン、シクロヘキサン、メチルヘキサン、ｎ−オクタン、メチルヘプタン、ジメチルヘキサン、ノナン、デカン等が挙げられ、アイソパーなどのｎ−パラフィン系溶剤、ｉｓｏ−パラフィン系溶剤、シクロパラフィン系溶剤などのパラフィン系溶剤でも構わない。また、芳香族炭化水素としては、トルエン、エチルベンゼン、キシレン等が挙げられる。アルコール類としては、メタノール、エタノール、プロパノール、ブタノール、ヘキサノール、ベンジルアルコール等が挙げられる。ケトン類としては、アセトン、メチルエチルケトン、ペンタノン、ヘキサノン、ヘプタノン、シクロヘキサノン等が挙げられる。エステル類としては、酢酸メチル、酢酸エチル、酢酸ビニル、プロピオン酸エチル、酪酸エチル等が挙げられる。エーテル類としては、ジエチルエーテル、エチルプロピルエーテル、エチルプロピルエーテル、エチルイソプロピルエータル等が挙げられる。グリコール類としては、エチレングリコール、ジエチレングリコール、プロパンジオール、ヘキサンジオール、グリセリン、ポリプロピレングリコール等が挙げられる。その他、エチレングリコールメチルエーテル、エチレングリコールエチルエーテル、エチレングリコールブチルエーテル、ジエチレングリコールエチルエーテル、ジエチレングリコールブチルエーテル等のグリコール誘導体を溶媒として用いても良い。植物油としては、乾性油、半乾性油、不乾性油などが挙げられる。乾性油としては、荏の油、アマニ油、桐油、ケシ油、くるみ油、紅花油、ひまわり油などが挙げられ、半乾性油としては菜種油、不乾性油としては、ヤシ油が挙げられる。上記溶媒は単独もしくは二種以上併用しても良い。
【０１４９】
次に、その他の添加剤について説明する。インクには、その他、必要に応じて、界面活性材を添加することができる。
【０１５０】
これら界面活性剤の種類としては、各種のアニオン性界面活性剤、ノニオン性界面活性剤、カチオン性界面活性剤、両性界面活性剤等が挙げられ、望ましくは、アニオン性界面活性剤、ノニオン性界面活性剤が用いられる。
【０１５１】
以下、界面活性剤の具体例を列挙する。
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が使用でき、望ましくは、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等が用いられる。
【０１５２】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール、アセチレングリコールのポリオキシエチレン付加物等が挙げられ、望ましくは、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコール、アセチレングリコールのポリオキシエチレン付加物が用いられる。
【０１５３】
その他、ポリシロキサンオキシエチレン付加物等のシリコーン系界面活性剤や、パーフルオロアルキルカルボン酸塩、パーフルオロアルキルスルホン酸塩、オキシエチレンパーフルオロアルキルエーテル等のフッ素系界面活性剤、スピクリスポール酸やラムノリピド、リゾレシチン等のバイオサーファクタント等も使用できる。
【０１５４】
これらの界面活性剤は単独で使用しても混合して使用してもよい。また界面活性剤の親水性／疎水性バランス（ＨＬＢ）は、溶解性等を考慮すると例えば３〜２０の範囲が挙げられる。
【０１５５】
これらの界面活性剤の添加量は、例えば０．００１〜５質量％、望ましくは０．０１〜３質量％の範囲が挙げられる。
【０１５６】
また、インクには、その他、浸透性を調整する目的で浸透剤、インク吐出性改善等の特性制御を目的でポリエチレンイミン、ポリアミン類、ポリビニルピロリドン、ポリエチレングリコール、エチルセルロース、カルボキシメチルセルロース等や、導電率、ｐＨを調整するために水酸化カリウム、水酸化ナトリウム、水酸化リチウムなどのアルカリ金属類の化合物等、その他必要に応じ、ｐＨ緩衝剤、酸化防止剤、防カビ剤、粘度調整剤、導電剤、紫外線吸収剤、及びキレート化剤等も添加することができる。
【０１５７】
次に、インクの好適な特性について説明する。まず、インクの表面張力は、例えば２０〜４５ｍＮ／ｍの範囲が挙げられる。
【０１５８】
ここで、表面張力としては、ウイルヘルミー型表面張力計（協和界面科学株式会社製）を用い、２３℃、５５％ＲＨの環境において測定した値を採用した。
【０１５９】
インクの粘度は、１．５〜３０ｍＰａ・ｓ、望ましくは１．５〜２０ｍＰａ・ｓの範囲が挙げられる。また、インクの粘度は、上記硬化性溶液の粘度に比べ低いことがよい。
【０１６０】
ここで、粘度としては、レオマット１１５（Ｃｏｎｔｒａｖｅｓ製）を測定装置として用いて、測定温度は２３℃、せん断速度は１４００ｓ−１の条件で測定した値を採用した。
【０１６１】
なお、インクは、上記構成に限定されるものではない。記録材以外に、例えば、液晶材料、電子材料など機能性材料を含むものであってもよい。
【０１６２】
以上、実施形態においては、ブラック、イエロー、マゼンタ、シアンの各色のインクジェット記録ヘッド１４から画像データに基づいて選択的にインク滴１４Ａが吐出されてフルカラーの画像が記録媒体Ｐに記録されるようになっているが、記録媒体上への文字や画像の記録に限定されるものではない。すなわち、工業的に用いられる液滴吐出（噴射）装置全般に対して、本発明に係る装置を適用することができる。
【実施例】
【０１６３】
以下、本発明を、実施例を挙げてさらに具体的に説明する。ただし、これら各実施例は、本発明を制限するものではない。
【０１６４】
（実施例１）
上記第１実施形態と同様な構成の記録装置（図１〜２参照）を用いて、溶液供給装置により硬化性溶液を中間転写ドラムに供給して被硬化層を形成し、その被硬化層上に記録ヘッドにより各インクを吐出して画像を形成した。そして、転写装置により記録媒体へ被硬化層を転写した後、刺激供給装置により刺激を供給し被硬化層を硬化させて、プリントし、評価を行った。条件は以下の通りである。
【０１６５】
・中間転写ドラム：外径５００ｍｍの鋼製パイプにフッ素系樹脂を被覆したもの（ドラム（プロセス速度）：４００ｍｍ／ｓ）
・溶液供給装置：グラビアロールコーター（硬化性樹脂被硬化層の層厚１０μｍ）
・各記録ヘッド：ピエゾ方式の記録ヘッド（解像度解像度６００ｄｐｉ（ｄｐｉ：１インチ当たりのドット数、以下同様である））
・転写装置（加圧ロール）：径３０ｍｍの鋼製パイプにフッ素系樹脂を被覆したもの（中間転写ドラムに対する押し当て力：線圧３ｋｇｆ／ｃｍ）
・刺激供給装置：高圧水銀ランプ（紫外線照射強度８０Ｗ／ｃｍ）
・記録媒体：アート紙（ＯＫ金藤）、普通紙（ＦＸ−Ｐ紙（富士ゼロックス社製）の２種
【０１６６】
また、硬化性溶液、各色のインクは、以下のように作製したものを用いた。
【０１６７】
−紫外線硬化性樹脂を含む硬化性溶液−
・ポリエステルアクリレート：  ２０質量部
・トリプロピレングリコールジアクリレート：  ６２質量部
・ペンタエリスリトールテトラアクリレート：  １５質量部
・２−ヒドロキシ−２−メチル−１−フェニル−プロパン−１−オン（光重合開始剤）：  ３質量部
【０１６８】
上記組成に１，６−ヘキサンジオールジアクリレート、ＰＥＧ６００ジアクリレートを加え、粘度を８５ｍＰａｓに調整して、硬化性樹脂を含む硬化性溶液とした。
【０１６９】
−ブラックインク−
・Ｂｋ顔料分散液（カーボンブラックにソルスパース１３９４０（ｎｏｖｅｏｎ社製：分散剤）を加え、アイソパーＬに分散）（顔料濃度１４質量％）：  ５０質量部
・アイソパーＬ（エクソンモービル社製）：  ２４質量部
・オレイン酸エチル  ２６質量部
【０１７０】
上記組成にアイソパーＧ（エクソンモービル社製）を加えて、粘度調整しブラックインクとした。粘度は５．５ｍＰａｓであった。
【０１７１】
−シアンインク−
・Ｃｙａｎ顔料分散液（フタロシアニン顔料にソルスパース１６０００（ｎｏｖｅｏｎ社製：分散剤）を加え、アイソパーＭに分散）（顔料濃度１２．５質量％）：  ４０質量部
・アイソパーＭ（エクソンモービル社製）：  ２５質量部
・大豆油：  ３５質量部
【０１７２】
上記組成にアイソパーＧを加えて、粘度調整しシアンインクとした。粘度は８．４ｍＰａｓであった。
【０１７３】
−マゼンタインク−
・Ｍａｇｅｎｔａ顔料分散液（キナクリドン顔料にソルスパース３４７５０（ｎｏｖｅｏｎ社製：分散剤）を加え、アイソパーＭに分散）（顔料濃度１５質量％）：  ３５質量部
・アイソゾール（新日本石油社製）：  １３質量部
・大豆油エチル：  ２０質量部
・オレイルアルコール：  ３２質量部
【０１７４】
上記組成にアイソパーＧを加えて、粘度調整しマゼンタインクとした。粘度は７．８ｍＰａｓであった。
【０１７５】
−イエローインク−
・Ｙｅｌｌｏｗ  顔料分散液（Ｐｉｇｍｅｎｔ  Ｙｅｌｌｏｗ  ７４にＤｉｓｐｅｒｂｙｋ−１０１（ビックケミー社製：分散剤）を加え、アイソパーＧに分散）（顔料濃度２０質量％）：  ２０質量部
・アイソパーＭ（エクソンモービル社製）：  ５５質量部
・オレイン酸ブチル：  ２５質量部
【０１７６】
上記組成にアイソパーＧを加えて、粘度調整しイエローインクとした。粘度は５．８ｍＰａｓであった。
【０１７７】
いずれの記録媒体（アート紙（ＯＫ金藤）、普通紙（ＦＸ−Ｐ紙（富士ゼロックス社製）、以下同様）においても、プリントの乾燥性は速く、画質は良好で、画像の保存安定性も優れていた。
【０１７８】
（比較例１）
実施例１と同様の各インクを用い、各記録ヘッドにより直接アート紙（ＯＫ金藤）及び普通紙（ＦＸ−Ｐ紙富士ゼロックス社製）上に吐出して画像を形成した。評価は実施例１と同様に行った。その結果、比較例１では、アート紙上でインクが乾燥せず、画像が固定しなかった。
【０１７９】
（比較例２）
硬化性樹脂を含む硬化性溶液を中間転写ドラムへ供給せず、インクを直接中間転写ドラム上に吐出して画像を形成した後、アート紙（ＯＫ金藤）及び普通紙（ＦＸ−Ｐ紙富士ゼロックス社製）上に転写を行った以外は、実施例１と同様にプリントを行った。無論、刺激供給装置は使用しなかった（紫外線照射は行わなかった）。評価は実施例１と同様に行った。その結果、比較例２でも、アート紙上でインクが乾燥せず、画像が固定しなかった。
【０１８０】
（比較例３）
硬化性樹脂を含む硬化性溶液を直接アート紙（ＯＫ金藤）及び普通紙（ＦＸ−Ｐ紙富士ゼロックス社製）上にグラビアロールコーターにより供給して、膜厚１０μｍの被硬化層を形成した後、その上に記録ヘッドにより各インクを吐出して画像を形成した。そして、刺激供給装置（紫外線照射）により被硬化層を硬化した。これら以外は実施例１と同様にしてプリントを行った。評価は実施例１と同様に行った。その結果、比較例３では、画像は固定されるが、インクは完全には乾燥せず、画像の安定性が不十分であった。
【０１８１】
（実施例２）
条件を以下のように変更した以外は実施例１と同様にして、プリントを行い、評価を行った。・溶液供給装置：ブレードコーター（硬化性樹脂が含まれる硬化性溶液により形成された被硬化層の層厚７μｍ）
・硬化性樹脂を含む硬化性溶液：下記紫外線硬化性樹脂を含む硬化性溶液
【０１８２】
−紫外線硬化性樹脂を含む硬化性溶液−
・ポリウレタンアクリレート：  ６０質量部
・１，６−ヘキサンジオールジアクリレート：  ２０質量部
・トリメチロールプロパントリアクリレート：  １５質量部
・メチルベンゾイルベンゾエート（光重合開始剤）：  ５質量部
【０１８３】
上記組成にデシルアクリレート、エポキシアクリレートを加え、粘度を１２００ｍＰａｓに調整し、硬化性樹脂を含む硬化性溶液とした。
【０１８４】
いずれの記録媒体においても、プリントの乾燥性は速く、画質は良好で、画像の保存安定性も優れていた。
【０１８５】
（実施例３）
条件を以下のように変更した以外は実施例１と同様にして、プリントを行い、評価を行った。
・溶液供給装置：ロッドコーター（硬化性樹脂を含む硬化性溶液により形成された被硬化層の層厚５μｍ）
・刺激供給装置：高圧水銀ランプ（紫外線照射強度１２０Ｗ／ｃｍ）
・硬化性樹脂を含む硬化性溶液：下記紫外線硬化性樹脂を含む硬化性溶液
【０１８６】
−紫外線硬化性樹脂を含む硬化性溶液−
・ジプロピレングリコールジアクリレート：  ６３質量部
・ペンタエリスリトールエトキシテトラアクリレート：  １０質量部
・グリセリンプロポキシトリアクリレート：  ２５質量部
・１−ヒドロキシ−シクロヘキシル−フェニル−ケトン（光重合開始剤）：  ２質量部
【０１８７】
上記組成に１，６−ヘキサンジオールジアクリレート、ＰＥＧ４００ジアクリレートを加え、粘度を３５ｍＰａｓに調整し、硬化性樹脂を含む硬化性溶液とした。
【０１８８】
いずれの記録媒体においても、プリントの乾燥性は速く、画質は良好で、画像の保存安定性も優れていた。
【０１８９】
（実施例４）
条件を以下のように変更した以外は実施例１と同様にして、プリントを行い、評価を行った。
・溶液供給装置：エアーナイフコーター（硬化性樹脂を含む硬化性溶液により形成された被硬化層の層厚１２μｍ）
・刺激供給装置：メタルハライドランプ（紫外線照射強度８０Ｗ／ｃｍ）
・硬化性樹脂を含む硬化性溶液：下記紫外線硬化性樹脂を含む硬化性溶液
【０１９０】
−紫外線硬化性樹脂を含む硬化性溶液−
・エトキシ化フェニルアクリレート：  ４５質量部
・１，６−ヘキサンジオールジアクリレート（ＨＤＤＡ）：  ４４質量部
・トリメチロールプロパントリアクリレート：  １０質量部
・ビス（２，４，６−トリメチルベンゾイル）−フェニルフォスフィンオキサイド（光重合開始剤）：  １質量部
【０１９１】
上記組成にデシルアクリレート、ＰＥＧ３００ジアクリレートを加え、粘度を１５ｍＰａｓに調整し、硬化性樹脂を含む硬化性溶液とした。
【０１９２】
いずれの記録媒体においても、プリントの乾燥性は速く、画質は良好で、画像の保存安定性も優れていた。
【０１９３】
（実施例５）
上記第２実施形態と同様な構成の記録装置（図２参照）を用いて、溶液供給装置により硬化性樹脂を含む硬化性溶液を中間転写ベルトに供給して被硬化層を形成し、その被硬化層上に記録ヘッドにより各インクを吐出して画像を形成した。そして、転写装置により記録媒体へ被硬化層を転写した後、刺激供給装置により刺激を供給して被硬化層を硬化させて、プリントし、評価を行った。条件は以下の通りである。なお、評価は実施例１と同様に行った。
【０１９４】
・中間転写ベルト：基材はポリエステル樹脂で、この基材上にフッ素樹脂で表面処理し離型性を向上させたもの（ベルト回転速度（プロセス速度）：６００ｍｍ／ｓ）
・溶液供給装置：スプレーコーター（硬化性樹脂を含む硬化性溶液により形成された被硬化層の層厚１５μｍ）
・各記録ヘッド：ピエゾ方式の記録ヘッド（解像度解像度６００ｄｐｉ）
・転写装置（加圧ロール）：外径４０ｍｍの鋼製パイプにフッ素系樹脂を被覆したもの（中間転写ベルトに対する押し当て力：線圧１．５ｋｇｆ／ｃｍ）
・刺激供給装置：高圧水銀ランプ（紫外線照射強度１２０Ｗ／ｃｍ）
・記録媒体：・アート紙（ＯＫ金藤）、普通紙（ＦＸ−Ｐ紙富士ゼロックス社製）の２種
【０１９５】
また、硬化性樹脂を含む硬化性溶液、各色のインクは、以下のように作製したものを用いた。
【０１９６】
−紫外線硬化性樹脂を含む硬化性溶液−
・ポリエステルアクリレート：  ２０質量部
・エポキシアクリレート：  ３０質量部
・グリセリンプロポキシトリアクリレート：  ３０質量部
・ペンタエリスリトールテトラアクリレート：  １０質量部
・１．２−オクタンジオン，１−［４−（フェニルチオ）−，２−（Ｏ−ベンゾイルオキシム）］（光重合開始剤）：  ４質量部
・ポリアリルアミン（色材固定化剤）：  ６質量部
【０１９７】
上記組成に１，６−ヘキサンジオールジアクリレート、ＰＥＧ４００ジアクリレートを加え、粘度を１２０ｍＰａｓに調整し、硬化性樹脂を含む硬化性溶液とした。
【０１９８】
−ブラックインク−
・Ｂｋ顔料分散液（カーボンブラックにソルスパース５０００（ｎｏｖｅｏｎ社製：分散助剤）、ソルスパース  １７０００（ｎｏｖｅｏｎ社製：分散剤）を加え、アイソパーＥに分散）（顔料濃度：２５質量％）：  ３０質量部
・アイソパーＥ  （エクソンモービル社製）：  ３７質量部
・菜種油メチル：  ３３質量部
【０１９９】
上記組成にアイソパーＧを加えて、粘度調整しブラックインクとした。粘度は６．５ｍＰａｓであった。
【０２００】
−シアンインク−
・シアン顔料分散液（フタロシアニン顔料にソルスパース５０００（ｎｏｖｅｏｎ社製：分散助剤）、ソルスパース  １７０００（ｎｏｖｅｏｎ社製：分散剤）を加え、アイソパーＬ  に分散したもの）（顔料濃度  １２質量％）：  ４５質量部
・アイソパーＬ  （エクソンモービル社製）：  ２１質量部
・リノール酸イソプロピル：  ３４質量部
【０２０１】
上記組成にアイソパーＧを加えて、粘度調整し、シアンインクとした。粘度は６．７ｍＰａｓであった。
【０２０２】
−マゼンタインク−
・マゼンタ顔料分散液（カーミン６Ｂにソルスパース２２０００（ｎｏｖｅｏｎ社製：分散助剤）、ソルスパース１７０００（ｎｏｖｅｏｎ社製：分散剤）を加えて、オレイン酸エチルに分散したもの）（顔料濃度１６質量％）：  ３８質量部
・リノレン酸メチル：  ４０質量部
・オレイン酸エチル：  ２２質量部
【０２０３】
上記組成にアイソパーＬ（エクソンモービル社製）を加え粘度調整し、マゼンタインクとした。粘度は７．２ｍＰａｓであった。
【０２０４】
−イエローインク−
・イエロー顔料分散液（Ｐｉｇｍｅｎｔ  Ｙｅｌｌｏｗ  １２８にソルスパース２２０００（ｎｏｖｅｏｎ社製：分散助剤）、ソルスパース１７０００（ｎｏｖｅｏｎ社製：分散剤）を加え、アイソパーＧ（エクソンモービル社製）に分散したもの）（顔料濃度１２質量％）：  ５０質量部
・アイソパーＧ  （エクソンモービル社製）：  ２５質量部
・ステアリルアルコール：  ２５質量部
【０２０５】
上記組成にアイソパーＥ（エクソンモービル社製）を加え粘度調整し、イエローインクとした。粘度は７．５ｍＰａｓであった。
【０２０６】
いずれの記録媒体においてもプリントの乾燥性は速く、画質は良好で、画像の保存安定性も優れていた。
【０２０７】
（実施例６）
条件を以下のように変更した以外は実施例５と同様にして、プリントを行い、評価を行った。
・溶液供給装置：トランスファロールコーター（硬化性樹脂を含む硬化性溶液により形成された被硬化層の層厚１５μｍ）
・刺激供給装置：メタルハライドランプ（紫外線照射強度１２０Ｗ／ｃｍ）
・硬化性樹脂を含む硬化性溶液：実施例２で用いた紫外線硬化性樹脂を含む硬化性溶液に対し、吸液材料としてコロイダルシリカ：５質量部加えた物
・インク：実施例１で用いた各インク
【０２０８】
いずれの記録媒体においても、プリントの乾燥性は速く、画質は良好で、画像の保存安定性も優れていた。
【０２０９】
（実施例７）
インクとして以下のように調整したものを用いた以外は実施例１と同様にして、プリントを行い、評価を行った。
【０２１０】
−ブラックインク−
・カーボンブラック  ５質量部
・スチレン−アクリル酸−アクリル酸ブチルエステル共重合体：  １．５質量部
・グリセリン：  ２５質量部
・ジエチレングリコールモノブチルエーテル：  ６質量部
・オキシエチレンオレイルエーテル：  ０．５質量部
【０２１１】
上記組成を混合し、さらに純水及びＮａＯＨを加えてｐＨ調整し、インクを得た。
【０２１２】
−シアンインク−
・銅フタロシアニン顔料：  ４質量部
・エチルメタクリレート−アクリル酸共重合体：  ２質量部
・ジエチレングリコール：  １５質量部
・グリセリン：  １５質量部
・テトラメチルデシンジオールオキシエチレン付加物：  ２質量部
・１，３−ブタンジオール：  ４質量部
【０２１３】
上記組成を混合し、さらに純水及びＮａＯＨを加えてｐＨ調整し、インクを得た。
【０２１４】
−マゼンタインク−
・マゼンタ顔料（Ｃ．Ｉ．Ｐｉｇｍｅｎｔ  Ｒｅｄ  １２２）：  ６質量部
・スチレン−メタクリル酸−メタクリル酸エチルヘキシルエステル共重合体：  ４質量部
・エチレングリコール：  １０質量部
・グリセリン：  １５質部
・プロピレングリコール：  ５質量部
・テトラメチルデシンジオールオキシエチレン付加物：  ２．５質量部
【０２１５】
上記組成を混合し、さらに純水及びＮａＯＨを加えてｐＨ調整し、インクを得た。
【０２１６】
−イエローインク−
・Ｙｅｌｌｏｗ顔料（Ｃ．Ｉ．Ｐｉｇｍｅｎｔ  Ｙｅｌｌｏｗ  ７４）：  ５質量部
・スチレン−メタクリル酸−メタクリル酸エチルエステル共重合体：  ３質量部・ジエチレングリコール：  １５質量部
・トリエチレングリコールモノブチルエーテル：  ８質量部
・１，２−ヘキサンジオール：  ５質量部
・オキシエチレンラウリルエーテル：  ０．５質量部
上記組成を混合し、さらに純水及びＮａＯＨを加えてｐＨ調整し、インクを得た。
【０２１７】
なお、上記各インクの粘度は、ブラックインク：４．２ｍＰａ・ｓ、シアンインク：４．８ｍＰａ・ｓ、マゼンタインク：４．５ｍＰａ・ｓ、イエローインク：４．６ｍＰａ・ｓであった。
【０２１８】
いずれの記録媒体においても、プリントの乾燥性は速く、画質は良好で、画像の保存安定性も優れていた。
【０２１９】
（実施例８）
条件を以下のように変更した以外は実施例５と同様にして、プリントを行い、評価を行った。
・溶液供給装置：スプレーコーター（硬化性樹脂を含む硬化性溶液により形成された被硬化層の層厚１２μｍ）
・硬化性樹脂を含む硬化性溶液：下記紫外線硬化性樹脂を含む硬化性溶液
・インク：下記各インク
【０２２０】
−紫外線硬化性樹脂を含む硬化性溶液−
ポリアリルアミンの代わりにアクリル酸−アクリル酸メチルエステル共重合オリゴマーを色材固定化剤として添加し、１，６−ヘキサンジオールジアクリレート、ＰＥＧ４００ジアクリレートを加え、粘度を１１０ｍＰａｓに調整した以外は実施例５で使用した紫外線硬化性樹脂を含む硬化性溶液を調整した。
【０２２１】
−ブラックインク−
・Ｂｋ顔料分散液（カーボンブラックにソルスパース２４０００（ｎｏｖｅｏｎ社製：分・散剤）を加え、アイソパーＥに分散）（顔料濃度：１５質量％）：  ３３質量部
・アイソパー  Ｇ（エクソンモービル社製）：  ３７質量部
・大豆油メチル：  ３０質量部
【０２２２】
上記組成にアイソパーＥ（エクソンモービル社製）を加えて、粘度調整し、ブラックインクとした。粘度は７．５ｍＰａｓであった。
【０２２３】
−シアンインク−
・シアン顔料分散液（フタロシアニン顔料にソルスパース２４０００（ｎｏｖｅｏｎ社製：分散剤）を加え、アイソパーＬ（エクソンモービル社製）に分散）（顔料濃度１３質量％）：  ５０質量部
・アイソパー  Ｇ（エクソンモービル社製）：  ２４質量部
・リノレン酸エチル：  ２６質量部
【０２２４】
上記組成にアイソパーＥ（エクソンモービル社製）を加えて、粘度調整し、シアンインクとした。粘度は６．８ｍＰａ・ｓであった。
【０２２５】
−マゼンタインク−
・マゼンタ顔料分散液（カーミン６Ｂにソルスパース２４０００（ｎｏｖｅｏｎ社製：分散剤）を加えて、オレイン酸エチルに分散したもの）（顔料濃度２０質量％）  ３０質量部
・リノレン酸エチル  ４０質量部
・オレイン酸メチル  ３０質量部
上記組成にアイソパーＬ（エクソンモービル社製）を加え粘度調整し、マゼンタインクとした。粘度は７．３ｍＰａｓであった。  
【０２２６】
−イエローインク−
イエロー顔料分散液（Ｐｉｇｍｅｎｔ  Ｙｅｌｌｏｗ  １２８にソルスパース２４０００（ｎｏｖｅｏｎ社製：分散剤）を加え、アイソパーＧ（エクソンモービル社製）に分散したもの）（顔料濃度１２質量％）  ５７質量部
アイソパーＬ（エクソンモービル社製）  ２３質量部
ステアリルアルコール２０質量部
【０２２７】
上記組成にアイソパーＧ（エクソンモービル社製）を加え粘度調整し、イエローインクとした。粘度は７．７ｍＰａｓであった。
【０２２８】
いずれの記録媒体においても、プリントの乾燥性は速く、画質は良好で、画像の保存安定性も優れていた。
【０２２９】
（実施例９）
条件を以下のように変更した以外は実施例５と同様にして、プリントを行い、評価を行った。・溶液供給装置：スプレーコーター（硬化性樹脂を含む硬化性溶液により形成された被硬化層の層厚１９μｍ）
【０２３０】
いずれの記録媒体においても、プリントの乾燥性は速く、画質は良好で、画像の保存安定性も優れていた。
【０２３１】
（実施例１０）
条件を以下のように変更した以外は実施例５と同様にして、プリントを行い、評価を行った。・溶液供給装置：バーコーター（硬化性樹脂を含む硬化性溶液により形成された被硬化層の層厚２５μｍ）
・刺激供給装置：高圧水銀ランプ（紫外線照射強度８０Ｗ／ｃｍ）
・硬化性樹脂を含む硬化性溶液：下記紫外線硬化性樹脂を含む硬化性溶液
【０２３２】
−紫外線硬化性樹脂を含む硬化性溶液−
ポリアリルアミンの代わりにアクリル酸エチルエステル−メタクリル酸ジメチルアミノメチルエステル共重合オリゴマーを色材固定化剤として添加し、１，６−ヘキサンジオールジアクリレート、ＰＥＧ４００ジアクリレートを加え、粘度を１３０ｍＰａｓに調整した以外は実施例５で使用した紫外線硬化性樹脂を含む硬化性溶液を調整した。
【０２３３】
いずれの記録媒体においても、プリントの乾燥性は速く、画質は良好で、画像の保存安定性も優れていた。
【０２３４】
（実施例１１）
条件を以下のように変更した以外は実施例１と同様にして、プリントを行い、評価を行った。
・刺激供給装置：電子線照射装置（エリアビーム方式）（加速電圧１００ｋｅＶ、線量５０ｋＧｙ）
・硬化性樹脂を含む硬化性溶液：下記電子線硬化性樹脂を含む硬化性溶液
【０２３５】
・ポリエステルアクリレート：  ２０質量部
・トリエチレングリコールジメタクリレート：  ４０質量部
・トリメチロールプロパントリメタクリレート：  ２０質量部
上記組成に１，６−ヘキサンジオールジメタクリレート、ＰＥＧ６００ジアクリレートを加え、粘度を９５ｍＰａｓに調整して、硬化性樹脂を含む硬化性溶液とした。
【０２３６】
−インク−
インクは、実施例１で用いたものを使用した。
【０２３７】
いずれの記録媒体においても、プリントの乾燥性は速く、画質は良好で、画像の保存安定性も優れていた。
【０２３８】
（実施例１２）
条件を以下のように変更した以外は実施例１と同様にして、プリントを行い、評価を行った。
・刺激供給装置：赤外線ランプ（加熱温度８０℃）
・硬化性樹脂を含む硬化性溶液：下記熱硬化性樹脂を含む硬化性溶液
【０２３９】
−熱硬化性樹脂を含む硬化性溶液−
・不飽和ポリエステル樹脂：９５質量部
・クメンハイドロパーオキサイド  １．５質量部
上記組成にスチレン誘導体を添加し、熱硬化性樹脂を含む硬化性溶液とした。
【０２４０】
いずれの記録媒体においても、プリントの乾燥性は速く、画質は良好で、画像の保存安定性も優れていた。
【０２４１】
（実施例１３）
上記第３実施形態と同様な構成の記録装置（図３参照）を用いて、溶液供給装置により硬化性樹脂を含む硬化性溶液を中間転写ベルトに供給して被硬化層を形成し、その被硬化層上に記録ヘッドにより各インクを吐出して画像を形成した。その後、第２の刺激供給装置により刺激を供給し被硬化層を半硬化させた。そして、転写装置により記録媒体へ半硬化させた被硬化層を転写した後、刺激供給装置により刺激を供給し被硬化層を硬化させて、プリントし、評価を行った。条件は以下の通りである。なお、第２の刺激供給装置以外は、実施例１と同様な条件であり、評価も実施例１と同様に行った。なお、
【０２４２】
・第２の刺激供給装置：高圧水銀ランプ（紫外線照射強度３０Ｗ／ｃｍ）
【０２４３】
いずれの記録媒体においても、プリントの乾燥性は速く、画質は良好で、画像の保存安定性も優れていた。
【０２４４】
以上の実施例、及び比較例から、実施例は比較例に比べ、非浸透媒体及び浸透媒体を問わず多様な記録媒体に対して、画像が形成可能であることがわかる。
【図面の簡単な説明】
【０２４５】
【図１】第１実施形態に係る記録装置を示す構成図である。
【図２】第２実施形態に係る記録装置を示す構成図である。
【図３】第３実施形態に係る記録装置を示す構成図である。
【符号の説明】
【０２４６】
１０   中間転写ドラム
１２   溶液供給装置
１２Ａ 硬化性溶液
１２Ｂ 被硬化層
１２Ｃ 筐体
１２Ｄ 供給ローラ
１２Ｅ ブレード
１４   インクジェット記録ヘッド
１６   転写装置
１６Ａ 加圧ロール
１６Ｂ 加圧ロール
１８   刺激供給装置
２０   クリーニング装置
２２   中間転写ベルト
２２Ａ 支持ロール
２４   第２の刺激供給装置
１０１ 記録装置
１０２ 記録装置
１０３ 記録装置
【図１】
2008068429.tif 000004
【図２】
2008068429.tif 000005
【図３】
2008068429.tif 000006
【手続補正書】
【提出日】平成19年12月12日(2007.12.12)
【手続補正１】
【補正対象書類名】明細書
【補正対象項目名】００１３
【補正方法】変更
【補正の内容】
【００１３】
【特許文献１】特開２０００−３４３８０８
【特許文献２】特開２０００−９４６５４
【特許文献３】特開２００３−５７９６７
【特許文献４】特開２００２−３７０３４７
【特許文献５】特開２００２−３２１４４３
【特許文献６】特開２００１−１０１１４
【特許文献７】特開平１１−１８８８５８
【特許文献８】特開２００１−２１２９５６
【特許文献９】特開２００１−３１５４２６
【手続補正２】
【補正対象書類名】明細書
【補正対象項目名】００８２
【補正方法】変更
【補正の内容】
【００８２】
第２の刺激供給装置２４は、刺激供給装置１８と同様に、適用する硬化性溶液に含まれる樹脂の種類に応じて選択される。具体的には、例えば、紫外線硬化性樹脂を適用する場合、第２の刺激供給装置２４としては硬化性溶液（これにより形成された被硬化層）に紫外線を照射する紫外線照射装置を適用する。また、電子線硬化性樹脂を適用する場合、第２の刺激供給装置２４として硬化性溶液（これにより形成された被硬化層）に電子線を照射する電子線照射装置を適用する。また、熱硬化性樹脂を適用する場合、第２の刺激供給装置２４として硬化性溶液（これにより形成された被硬化層）に熱を付与する熱付与装置を適用する。
【手続補正３】
【補正対象書類名】明細書
【補正対象項目名】０１９６
【補正方法】変更
【補正の内容】
【０１９６】
−紫外線硬化性樹脂を含む硬化性溶液−
・ポリエステルアクリレート：  ２０質量部
・エポキシアクリレート：  ３０質量部
・グリセリンプロポキシトリアクリレート：  ３０質量部
・ペンタエリスリトールテトラアクリレート：  １０質量部
・１．２−オクタンジオン，１−［４−（フェニルチオ）フェニル］−，２−（Ｏ−ベンゾイルオキシム）（光重合開始剤）：  ４質量部
・ポリアリルアミン（色材固定化剤）：  ６質量部